2つの主要な面を有する平らなポリカーボネートディスクと、前記主要な面の一方を覆い、情報が記録され得る感光性フィルムとを備える、情報記録媒体であって、前記フィルムが、それぞれ元素Aおよび元素Bから構成される少なくとも2つの重ね合わされた元素層を含む多層フィルムであり、前記層が、前記層の一方は、IIIa族から選択される元素から構成され、もう一方の層は、Va族もしくはVIa族から選択される元素で作製されるか、または前記層の一方は、IIa族もしくはIIb族から選択される元素から構成され、もう一方の層は、VI族から選択される元素で作製される、ように配分され、各層の厚さは同一であり、前記感光性フィルムの合計厚さは、少なくとも35nmに等しいことを特徴とする、情報記録媒体。前記多層フィルムが、それぞれが18nmと30nmとの間の厚さを有する2つの元素層の重畳から構成されることを特徴とする、請求項1に記載の情報記録媒体。前記多層フィルムが、それぞれが20nm程度の厚さを有する2つの層を含み、前記層が、前記平らなポリカーボネートディスクから、-前記平らなディスクを覆うテルルまたはアンチモンの下層、および-前記下層を完全に覆うアルミニウムの上層、が配置されていることを特徴とする、請求項1または2に記載の情報記録媒体。前記多層フィルムが、それぞれが約10nmの厚さを有する4つの元素層からなることを特徴とする、請求項1に記載の情報記録媒体。前記多層フィルムが、平らなポリカーボネートディスクから、-前記平らなディスクを覆うテルルの下層、-前記テルルの下層を完全に覆うアルミニウムの第1の中間層、-前記アルミニウムの第1の中間層を完全に覆うテルルの第2の中間層、および-前記テルルの第2の中間層を完全に覆うアルミニウムの最上層、が配置された4つの層からなることを特徴とする、請求項4に記載の情報記録媒体。感光性フィルム上に安全かつ耐久性ある情報を記録する方法であって、a請求項1から5のいずれか一項において定義されるフィルムのような感光性多層フィルムを有する媒体を供給するステップと、b元素AおよびBでできている共有結合性化合物AnBmをレーザ照射によって合成するステップであって、前記元素AおよびBは、前記感光性フィルムの元素層中に化学量論的割合において含有され、前記化合物AnBmは円形スポットを形成し、前記スポットが少なくとも0.5に等しい、好ましくは少なくとも0.8に等しい光学コントラストCを有する、ステップとを含むことを特徴とする方法。請求項1から5のいずれか一項に規定するように作製され、読み取りドライブへの前記媒体の取付けに適合した開口部をその中央に有する媒体の、前記感光性フィルムを密封するための方法であって、該方法は、レーザ照射によって合成された化合物で作製される2つのトレースの製造を含み、前記トレースが1μm以上の幅を有し、前記トレースが:-前記フィルム表面の外側端部上の第1のトレース、および-前記フィルムの内側境界上の第2のトレースであって、前記端部から、1mmから2mmの距離において形成された第2のトレース、に区分される方法。請求項1から5のいずれか一項により定義される情報記録媒体の前記感光性フィルムの物理的無欠性を無期限に保護するプロセスであって、前記媒体は、場合によっては円形であり、その中心に、読み取りドライブに前記媒体をはめ込むために適応される開口部を有し、前記プロセスは、前記媒体上のフィルムの使用可能な部分を密封するステップを含み、前記密封するステップが、レーザによって合成された化合物の2つの連続するトレースを焼き付けることによって実施され、そのようなトレースの幅が、好ましくは1μm以上であり、この密封ステップが、任意の使用の前に実施され、したがって、前記フィルムは、初期のままであり、前記トレースが、前記フィルムの使用可能な部分の境界を設定し、ならびに:-前記フィルムの使用可能な部分の外側端部に沿った第1のトレース、および-前記フィルムの前記使用可能な部分の内側境界に沿った第2のトレースであって、前記端部から、1mmから2mmの距離において形成される第2のトレース、に区分される、ことを特徴とするプロセス。本発明は、CD-Rへの安全で永続的な情報記憶を確保する方法を提供することにより、これらの問題および欠点を解決することを目的とする。とりわけ、本発明の対象は、-2つの主要な面を有する平らなポリカーボネートディスクと、-情報を記録することができる該ディスクの主要な面の一方を覆う感光性フィルムと、を含む、情報記録媒体である。本発明によれば、該フィルムは、それぞれ元素Aおよび元素Bから構成される、少なくとも2つの重ね合わせた元素層を含む多層スタックからなり、該層は、層の一方は、IIIa族から選択される元素から構成され、もう一方の層は、Va族もしくはVIa族から選択される元素で作製され、または層の一方は、IIa族もしくはIIb族から選択される元素から構成され、もう一方の層は、VI族から選択される元素で作製される、ように配分され、この場合、各層の厚さは実質的に同一であり、感光性フィルムの合計厚さは、少なくとも35nmに等しく、好ましくは少なくとも40nmである。したがって、本発明によれば、該感光性フィルムは、2つの特徴:-1つは、化合物AB例えば、テルル化アルミニウムAlTe、その合成は、有利には、レーザ照射によって誘起することができるいわゆる、レーザによって誘起される合成による書き込みプロセス、これは、本発明の枠内において実際に機能するプロセスである、および-もう1つは、フィルムの厚さ、したがって、重ね合わせてフィルムを形成する材料AおよびBの個々の厚さ、によって本質的に定義される。化合物ABは共有結合性である。金属合金とは違って、上記の共有結合性である化合物は、強い原子間結合により結合しており、元素は、それぞれ、元素周期表の以下の列:-IIa例えば、CdおよびZnおよびVIa例えば、SeおよびTe-IIIa例えば、AlおよびInおよびVa例えば、AsおよびSb-IIIaおよびVIaに属する。化合物ABの選択は、フィルム上に焼き付けられる情報の読み取り時において、未使用フィルムに対して最も高い光学コントラストCを提供するように為される。レーザによって誘起される合成による書き込み方法の有利な実施形態において、該選択は、上側の元素層がAlを含む場合、化合物AlTeテルル化アルミニウムへと為される。とりわけ感光性フィルムの厚さに関して、35nm未満の任意の厚さの場合、該フィルムは、通常、レーザ照射前においても、フィルム中に存在する元素の選択にかかわらず、半透明であり、したがって、フィルムにおいて合成される実際の化合物が何であれ、読み取りコントラストが低下する。その一方で、フィルムの厚さが大きい程、このフィルム中において化合物を合成するために使用される書き込みレーザの強度も高く、この場合、強度は、フィルム中に含有される物質の体積、すなわちその厚さ、に実質的に比例する。したがって、CD-Rを焼くために一般的に使用される書き込みレーザビームの強度に対するフィルムの厚さの選択を最適化し、それと同時に、元素AおよびBの選択によって確定された光学コントラストを維持するように、妥協案を設定しなければならない。最後に、フィルムの厚さは、2nmから5nm程度の精度によって確定される。この精度は、元素のうちの1つを含有しかつ感光性フィルムの合計厚さに寄与する各元素層に影響する。元素層の厚さが小さいほど、AおよびBを含有する元素層の厚さの比率を得ることにおいて不確実さも大きくなる。この場合、該比は、選択された化合物の化学量論的組成に対応する正確な割合である。結果として、レーザによって誘起される化合物の合成の書き込みプロセスを使用した最も有利な形態において、フィルムの最適な厚さは40nmであり、該フィルムは、同じ20nmの厚さの2つの重なり合った層から構成され、各層は、単一元素、すなわち、下層にTeポリカーボネートディスク上に直接被着される、および上層にAlを含有する。しかしながら、本発明による媒体の感光性フィルムは、約35nmの厚さを有することも可能であり、これは、同じ約18nmの厚さの2つの層から構成され、各層は、単一の元素すなわち、TeまたはAlのいずれかを含有する。本発明による記録可能な情報媒体の他の可能な構成において、感光性フィルムは、2つの重なり合った元素層各層が、TeまたはAlのいずれかを含有するから構成され得、そのような層は、25nm感光性フィルムの合計厚さが50nmの場合まで、または30nmこのフィルムの合計厚さが60nmの場合までの同一の厚さを有する。感光性フィルムのこれらのすべての構成において、基板に直接接触している元素層は、常にTeで構成され、その上に重なり合わされた上層は、常にAlからなる。本発明の特に有利な第1の実施形態により、多層フィルムは、それぞれが18nmと30nmとの間の厚さ、好ましくは約20nm程度の厚さを有する2つの元素層の重畳から構成される。該フィルムは、周囲光に対して不透明である。好ましくは、該フィルムは、2つの層からなる多層フィルムであり、平らなポリカーボネートディスクから順次、:-平らなディスクを覆うテルルまたはアンチモンの下層、および-該下層を完全に覆うアルミニウムの上層、が配置される。本発明の第2の特に有利な実施形態により、多層フィルムは、それぞれが約10nmの厚さを有する4つの元素層からなる。好ましくは、多層フィルムは、平らなポリカーボネートディスクから:-平らなディスクを覆うテルルの下層、-該テルルの下層を完全に覆う、アルミニウムの第1の中間層、-該アルミニウムの第1の中間層を完全に覆う、テルルの第2の中間層、および-該テルルの第2の中間層を完全に覆う、アルミニウムの最上層、が配置された4つの層からなるフィルムである。好ましくは、考案された感光性フィルムの構成にかかわらず、多層フィルムの外側層はアルミニウムの層であり、これは、標準的読み取りダイオードによって放射された可視光に対する高い反射率を提供する。さらに、この層は、生成されて空気に晒されるとすぐに、酸化物の非常に薄い層約2nm厚がその表面上に形成される。この酸化層は緻密であるため、普通の機械的損傷および時々発生する周囲汚染からフィルムを保護する。アルミニウムを含有する他の化合物、例えば、以下の元素の対:Al/Sb、Al/Se、およびAl/As、を組み合わせる化合物を、CD-R上に使用してもよい。化合物AlTeおよびAl2Te3のみが、赤外から始まる光学吸収λR<1200nm、したがって、光子のエネルギー>1.2eVを有しており、したがって、最も高い光学コントラストCへ至る手段を提供する。本発明は、感光性フィルム上に安全かつ耐久性のある情報を記録する方法であって、a請求項1から5のいずれか一項において定義されるような多層感光性フィルムを備えた基板を提供するステップと、b該感光性フィルムの元素層において、化学量論的割合において含有される元素AおよびBからなる化合物AnBmをレーザ照射によって合成するステップであって、それによって形成された該化合物AnBmが、少なくとも0.5に等しい、好ましくは少なくとも0.8に等しい光学コントラストCを有する円形スポットの形態であるステップと、を含むことを特徴とする方法にも関する。本発明によるプロセスは、上記のステップbにおいて、本出願人に属する特許文献1および特許文献2に記載されているレーザ照射合成プロセスを使用する。この後者のプロセスは、レーザビームを照射されたフィルム中の価電子と入射光の光子との相互作用中における光エネルギーの瞬時の吸収に由来する点において独特である。この相互作用中に光子が生成され、したがって熱が発生するが、該プロセスは、熱力学的平衡の考察では進展しない。実際に、この反応は、原子拡散の古典的法則に基づいていない非平衡プロセスである。実際に、従来の熱源で、例えばレーザダイオードによって放射された光の吸収10-6秒によって生成されるような、任意のレーザ源の強度の突然の上昇<10-4秒を模倣できるものはない。本発明において、ポリカーボネートディスク上に被着される感光性フィルムは、それぞれ原子AおよびBを含有する2つの元素層のスタックによって形成される。これらの元素層の原子含有量およびそれぞれの厚さは、原子AおよびBの比率が、そのような原子AおよびBによって形成される所定の化合物の化学量論的組成に対応するような例えば化合物A2B3に対して、割合2/3、原子含有量および厚さである。レーザビームを2層スタックに照射することによって、照射の間に一方または両方の層を非常に急速に溶融させることができ、その結果、2つの層の界面を越える原子Aおよび/またはBの急速ないわば弾道的移動を促進する。最初は溶融層の一方または両方に属している原子が混合され、その後、任意の原子間反応例えば、共有結合の形成が生じ得る。原子Aおよび原子Bの選択すなわち、それらのタイプおよび割合に応じて、この原子間移動は、その結果として、均質な金属合金またはそのように合成された化合物のどちらかを生じ得る。レーザによって誘起される化合物の合成は、高い光学コントラストおよび最適な形態安定性以外に、特定の利点を提供する。実際に、化合物として知られる材料は、強い共有結合性またはイオン性原子間結合によって特徴付けられる。それらの光学特性に関して、および各化合物材料に対して、このタイプの結合は、結果として、その化合物に特徴的な、特定の光子エネルギーにおける光吸収閾値を生じる。このエネルギーEGは、該化合物の吸収閾値を規定する。それは、この化合物が光子を吸収するのに必要な最小の光子エネルギーである。結果として、これらの化合物は、読み取りダイオードによって放射された単色光に対して、半透明またはおそらく不透明のいずれかであり得る。レーザ照射によって合成することができる化合物AnBmとしては、アンチモン化アルミニウムAlSb、EG=1.60eV、テルル化カドミウムCdTe、EG=1.49eV、セレン化カドミウムCdSe、EG=1.73eVを挙げることができる。読み取りダイオードの機能する波長の選択に応じて、レーザによって誘起される、特定の化合物AnBmの合成は、レーザ照射前の感光性フィルムの初期のアルミニウム上層のうちの1つのような金属の高い反射率と、合成された化合物材料で作られる照射スポットの反射率との間において、非常に高い光学コントラストCを生じ得る。最も高いコントラストCを得るために、読み取りダイオードによって放射された光を完全に吸収し得る化合物、すなわち、i単体元素のタイプ、およびiiこの目的の合成を達成するためのそれらの比率の両方の最も適切な選択、に着目することが望まれる。最も高いコントラストCを達成することは、以下の特定の利点:i楕円状のトラックに沿って配分される変質したスポットのサイズを減じることができること、およびiiスポットの検出がより迅速であり得ること、を有する。換言すれば、直径12.5cmの標準的なCD-R媒体に関して、記録される情報の量をより多くすることができ、その読み取りをより迅速に進めることができる。上記の感光性フィルムの形態的な安定性および無欠性は、ディスク上へ情報を組み込んだ前後の両方で確立しなければならない。この安定性は、以下の2つの点:iフィルムとポリカーボネート基板の表面との間の界面に沿った外来種例えば、水の移動ii感光性フィルムを形成する2つの層の間の界面を通っての、元素材料の時期尚早低温または室温においての混合によって妨害され得る。さらに、特定の化合物AnBmのレーザによって誘起される合成プロセスは、高コントラストの書き込み以外に、環境に対して未使用フィルムを安全に密封し、例えばフィルムと基板との間の界面に沿った水の移動を防ぐためにも使用することができる。実際に、化合物合成は発熱プロセスである。レーザ光の吸収によって、一度溶融が開始すると、該化合物合成は自動的に感光性フィルムの全体積にわたって進展し、そのとき該感光性フィルムは原子AおよびBの均一混合物からなる。この合成は、同時に熱を発生し、この熱はフィルムから拡散する。その熱は、ポリカーボネートの表面を軟化させることにより、処理されたフィルムが支持体から剥離して外れることがないほどに、合成された化合物を支持体上に強く付着させるのに役立つ。本発明によれば、基板の読み取り機への取付けに適合した開口部を中心に有する基板への未使用フィルムの完全な密封は、2つのトレースに沿って書き込みレーザダイオードのビームをスキャンすることによって実施され、該トレースは、レーザ照射によって合成された化合物材料からなり、該トレースは、1μm以上の幅を有し、該トレースは、-フィルム表面の外側端部における第1のトレース円形CD-Rの場合、約12cm程度の直径、および-同じフィルムの内側境界上の第2のトレース円形CD-Rの場合、約4cm程度の直径、に区分される。この場合、該トレースは、前記端部から1mmおよび2mmの間の距離において配置される。該密封は、CD-Rの任意の使用の前に導入される。熱力学的タイプの任意の原子拡散は、どうしても遅い。これは、低温において例えば、周囲温度において、感光性フィルムの2つの層の界面を通って進展する原子拡散の場合である。そのような遅い拡散の間に、共有結合は、形成されるための時間を有し、それにより、化合物による非常に薄いバリアの形成が誘起され、これは、任意のさらなる遅い原子移動を遮る。結果として、レーザ処理されていないフィルムの表面は初期のままであり、そのような状況は、レーザ照射によってのみ大幅に変えることができ、レーザ照射に続いて急速な原子移動が結果として生じる。一方で、そのように合成された化合物は、均質であり、非常に安定である。それは、もはや分解し得ず、2つの個々の層による元の金属スタックに戻り得ない。換言すれば、コード化された一連のスポットの形態において情報を書き込むこの方法は、不可逆的プロセスである。フィルムの無欠性は、CD-R上への情報の書き込みの前後の両方において確保される。特に、任意の初期CD-R上への情報の組み込みの獲得は、長期にわたって保持される。特定の化合物AnBmにおける単体元素AおよびBは、元素周期表上において、第四列の両側:-III族およびV族またはVI族の元素からなる化合物例えば、AlSbまたはAlTe、および-II族およびVI族の元素からなる化合物例えば、CdTeに配置される。レーザ合成され得る化合物AnBmの中でも、テルル化アルミニウムAl2Te3およびAlTeは特に有利であるが、それらは、研究されておらず、同定もされておらず:-両方のテルル化アルミニウムは、1.0eVの赤外における光吸収閾値を有し、すなわち、これらの化合物は、完全に可視光を吸収し、よって黒色であり、-感光性フィルムの外側層は、アルミニウムで作製されており、これは、可視において高反射率を有する金属であり、フィルム上に記録された情報は、可視において動作する任意の読み取りシステムに対して、以下の非常に高い光学コントラストC:C=0.85-0.10/0.850.10=0.79を有する。このC値は、従来のCD-Rにおいて実施されるもの典型的には、0.20から0.30程度よりはるかに高く;-これらの化合物は、アルミニウムAl、すなわち、CD媒体産業において広く使用される標準的な構成要素、を組み込む。最後に、本発明は、本発明により構築される記録可能な情報記憶媒体の感光性フィルムの物理的無欠性を、無期限に保護するためのプロセスであって、該媒体が、場合によっては円形であり、読み取りドライブへの該媒体の取付けに好適と思われる穴をその中央に有する、プロセスにも関する。該プロセスは、レーザ照射によって得られるような合成された化合物の2つの連続するトレースを焼き付けることによって、その基板上へフィルムの有用な部分を密封するステップを含むことを特徴とし、該トレースは、好ましくは、1μm以上の幅を有し、この密封ステップは、任意の使用の前に実施され、それにより該フィルムは初期状態であり、前記トレースは、-フィルムの機能する部分の外側端部の第1のトレース、および-フィルムの同じ機能部分の内側境界の第2のトレース、の間にフィルムの有用な部分の境界を設定し、前記第2のトレースは、好ましくは、円形基板の場合には基板の中央の穴の周りに配置され、-前記トレースは、有利には、該端部から1mmから2mmの距離に配置される。感光性フィルムを支持する基板は、任意の幾何学構造、例えば、円形、正方形、または長方形など、を有していてもよく、そのような幾何学構造は、平坦または湾曲した表面上に配分され、フィルムの有用な部分は、フィルムの有用な部分の周辺部に刻まれた1つまたは複数のトレースによって描かれ、および保護される。感光性フィルムの物理的無欠性の無限保護のこの方法により、以下の実施例に示されるように、25年を超えるこれに限定されるわけではないが寿命において完全に安全にかつ法的に安全な方法において、その上に情報を焼き付けることができる任意のCD-R情報記録媒体を製造および商業化することができる。[実施例1]アンチモンSbの層をガラスプレート上に被着させ、次いでアルミニウムAlの層で覆い、該Al層をSb層で覆い、最後にAlの別の層で覆う。これらのすべての層は、それぞれ同じ厚さ20nmを有し、感光性のフィルムを形成する。フィルムを形成するこれらの層のスタッキングに、0.5mm直径の表面上に、波長500nm、出力20mWで機能する連続波CWアルゴンレーザビームを10秒間照射する。照射後、照射された表面は半透明でオレンジ色を有しており、これは、AlSb化合物への、Al/Sbスタッキングの変質を示している。[実施例2]Sbの層をガラスプレート上に被着させ、さらにAlの層で覆い、この場合、該2つの層のそれぞれは、20nmの厚さを有し、層のスタックは、感光性フィルムを形成する。フィルムの反射率は可視において高く、Alの外側層のうちの1つに対応する。このフィルムに単色レーザダイオード出力10mWのビームを10-5秒間照射することにより、AlSb化合物の形成が照射区域において明示され、その結果、金属フィルムにおいて光学窓が開かれる。この窓の読み取り光学コントラストCは、0.43に等しい。[実施例3]40nm厚のカドミウムCdの層を、平らなポリカーボネート基板上に被着させる。次いで、この層を、同じく40nmの厚さのテルルTeの層で覆う。2つの層のスタック全体へのCWレーザビームによる照射によって感光性フィルムの形成、620nm未満の光を吸収するCdTe化合物の合成が誘起される。フィルムの非照射区域と照射済みの区域との間の光学コントラストCは0.33に等しく、感光層の形成において選択された元素の選定の重要性を示している。環境に25年間維持した場合、該フィルムは、0.33において変化のないコントラストCを保持する。[実施例4]テルルTeの層を、ポリカーボネートの基板上に被着させ、次いで、このTeの層をAlの層で覆う。これらの2つの層は、同じ20nmの厚さを有し、それらのスタックは、感光性フィルムを形成する。このようにして形成されたフィルムのレーザ照射を、近赤外690nmにおいて10mWのパワーで放射するレーザダイオードによって放射されたビームにより、10-6秒実施する。照射後、照射された区域は、完全に黒色であり、光学コントラストCは0.80に等しい。[実施例5]厚さ20nmのテルルTeの層を、ポリカーボネート基板上に被着させる。次いで、このTe層を、順次、厚さ15nmのAlの層、次いで厚さ20nmのTeの層、最後に、スタックの最上層を形成する厚さ15nmのAl層で覆う。これらの層のスタッキングは、感光性フィルムを形成し、該層に、実施例4において使用したのと同じレーザビームにより照射する。次いで、照射区域は灰色となり、その光学コントラストCは0.54に等しく、すなわち、実施例4において得られたコントラストを下回っており、この場合、AlおよびTeの層は同じ厚さである。[実施例6]実施例4と同じ2つの層からなるフィルムを、室温24°Cに8年間維持する。次いで、コントラストCを再評価したところ、C=0.80である。[実施例7]実施例4において製造されたものと同一のフィルムを、50°Cで48時間加熱し、次いで、コントラストCを再評価したところ、0.80であり、照射後いかなる変化もない。[実施例8]フィルムとポリカーボネート基板との間の界面は、時間の経過と共に、水の移動に対して安全には密封され得ない。後者が進展する場合、通常、フィルムの劣化が認められ、これは、フィルムの剥離によって特徴付けられ、光学コントラストCが変化および減少する。処理された材料の連続する環または不完全な、すなわち不連続な環のいずれかの書き込みを達成するように、連続波CWにおいて機能するレーザビームを用いたプロセスにより製造されるフィルムの動きをプログラミングする実験を実施した。第1の事例において、フィルムの隔離された区域を環によって描き、そのような区域は、環の外側に存在するフィルムの残りの部分から完全に分離される。第2の事例において、該環は不連続であり、不連続な環の内側に存在するフィルムの区域は、環の外側に位置するフィルムの残りの部分に接触したままである。連続的な環または不連続な環の内側においてまたは環を超えてのどちらかに存在するフィルムの非照射部分の外観の評価を定期的に追跡した。これら2種のタイプの書き込みの完了後、非常にすぐの、すなわち5週間後の観察は、a連続する環中に完全に収容されているフィルムの一部は、時間が経っても変化しておらず、レーザによって変質され、環自体によって具体化されている区域に対して、同じ高いコントラストを維持している、b不連続な環に収容されているフィルムの区域は、環の外側に位置されたフィルムの区域と同じ外観を有し、これらの2つの区域は、環自体に対してコントラストが著しく減少している、ことを示している。[実施例9]実施例3において製造したものと同一のフィルムすなわち、カドミウムおよびテルルの2つの重なり合った層に、連続波CWにおいて機能するレーザのビームを、赤外において690nmにおいて、直径2cmおよびトレース幅1mmの連続する円形トレースすなわち、環に沿って照射し、このトラックは、処理されたCdTe材料の環を実現する。該環に完全に収容されているフィルムの区域において、処理されたCdTe材料の一連のスポットを、レーザビームの軸に対して垂直な面においてフィルムを移動させることによって、0.1mmの規則的な間隔において実現させ、照射は、非常に短時間10-6秒において機能するレーザダイオードによって実施する。レーザビームの焦点を合わせることによって、各スポットを直径0.1mmの円形区域に限定する。この高コントラストC=0.33の書き込みは、そのコントラストの持続性を評価するために、25年にわたって定期的にモニターした。25年の評価後、このコントラストが完全に維持されていることを見出し、変質された材料のスポットは、0.1mm間隔で0.1mmの公称直径において、常に明確に定められている。この結果は、書き込みの区域を囲む、処理された材料の環によってもたらされる保護のおかげで達成される。